【手続補正書】
【提出日】平成17年4月18日(2005.4.18)
【手続補正１】
【補正対象書類名】特許請求の範囲
【補正対象項目名】全文
【補正方法】変更
【補正の内容】
【特許請求の範囲】
【請求項１】
担持重合触媒構成成分の調製方法であって、
（ａ）２，６−ピリジンジカルボキシアルデヒドビスイミンまたは２，６−ジアシルピリジンビスイミンの鉄錯体を溶媒に溶解して溶液を形成する工程と、
（ｂ）前記金属錯体の少なくとも一部が担体上へ吸着されるのに十分な時間、前記溶液を未改質のシリカまたはシリカ−アルミナである前記担体と接触させる工程とを含み、
ただし、工程（ａ）および（ｂ）の間、実質的に活性化剤が存在しない方法。
【請求項２】
工程（ｂ）が撹拌下に行われる、請求項１に記載の方法。
【請求項３】
遷移金属錯体が式ＬＭＸmＹn（式中、Ｌは２，６−ピリジンジカルボキシアルデヒドビスイミンまたは２，６−ジアシルピリジン−ビスイミン配位子であり、Ｍは鉄原子であり、Ｘはモノアニオンであり、Ｙは比較的非配位性のモノアニオンであり、かつ、ｍ＋ｎはＭの酸化状態に等しい）を有する、請求項１に記載の方法。
【請求項４】
Ｒ1、Ｒ2およびＲ3が水素であるか、またはＲ1およびＲ3が水素であり、かつ、Ｒ2がトリフルオロメチルであり、
Ｒ4およびＲ5がそれぞれ独立して水素またはメチルであり、
Ｒ6が
【化２】
2004528446.tif 000001
かつ、Ｒ7が
【化３】
2004528446.tif 000002
（式中、
Ｒ8、Ｒ12、Ｒ13およびＲ17はそれぞれ独立してヒドロカルビル、置換ヒドロカルビルまたは不活性官能基であり、
Ｒ9、Ｒ10、Ｒ11、Ｒ14、Ｒ15およびＲ16はそれぞれ独立して水素、ヒドロカルビル、置換ヒドロカルビルまたは不活性官能基であり、
かつ、ただし、互いにビシナルであるＲ8、Ｒ9、Ｒ10、Ｒ11、Ｒ12、Ｒ13、Ｒ14、Ｒ15、Ｒ16およびＲ17の任意の２つが一緒になって環を形成してもよい）である、請求項３に記載の方法。
【請求項５】
Ｒ1、Ｒ2およびＲ3が水素であり、
Ｒ4およびＲ5が水素またはメチルであり、
Ｒ9、Ｒ11、Ｒ14およびＲ16が水素であり、かつ、Ｒ8、Ｒ10、Ｒ12、Ｒ13、Ｒ15およびＲ17がメチルであり、または
Ｒ9、Ｒ10、Ｒ11、Ｒ14、Ｒ15およびＲ16が水素であり、Ｒ8およびＲ13がクロロであり、かつ、Ｒ12およびＲ17がメチルであり、または
Ｒ9、Ｒ10、Ｒ11、Ｒ14、Ｒ15、Ｒ16およびＲ17が水素であり、かつ、Ｒ8およびＲ13がフェニルであり、または
Ｒ9、Ｒ10、Ｒ11、Ｒ14、Ｒ15、Ｒ16およびＲ17が水素であり、かつ、Ｒ8およびＲ13がｐ−ｔ−ブチルフェニルであり、または
Ｒ9、Ｒ10、Ｒ11、Ｒ14、Ｒ15およびＲ16が水素であり、かつ、Ｒ8、Ｒ12、Ｒ13およびＲ17がフェニルであり、または
Ｒ9、Ｒ10、Ｒ11、Ｒ14、Ｒ15およびＲ16が水素であり、かつ、Ｒ8、Ｒ12、Ｒ13およびＲ17がｐ−ｔ−ブチルフェニルであり、または
Ｒ9、Ｒ10、Ｒ11、Ｒ14、Ｒ15およびＲ16が水素であり、かつ、Ｒ8およびＲ13がフェニルであり、かつ、Ｒ12およびＲ17がハロであり、または
Ｒ9、Ｒ10、Ｒ11、Ｒ14、Ｒ15およびＲ16が水素であり、かつ、Ｒ8およびＲ13がｐ−ｔ−ブチルフェニルであり、かつ、Ｒ12およびＲ17がハロであり、または
Ｒ9、Ｒ10、Ｒ11、Ｒ14、Ｒ15およびＲ16が水素であり、かつ、Ｒ8、Ｒ12、Ｒ13およびＲ17がｉ−プロピルであり、または
Ｒ9、Ｒ10、Ｒ11、Ｒ12、Ｒ14、Ｒ15、Ｒ16およびＲ17が水素であり、かつ、Ｒ8およびＲ13がｔ−ブチルである、請求項４に記載の方法。
【請求項６】
Ｒ1、Ｒ2およびＲ3が水素であり、またはＲ1およびＲ3が水素であり、かつ、Ｒ2がトリフルオロメチルであり、
Ｒ4およびＲ5がそれぞれ独立して水素またはメチルであり、
Ｒ6が
【化４】
2004528446.tif 000003
かつ、Ｒ7が
【化５】
2004528446.tif 000004
（式中、
Ｒ8はハロゲン、第一級炭素基、第二級炭素基または第三級炭素基であり、かつ、
Ｒ9、Ｒ10、Ｒ11、Ｒ14、Ｒ15、Ｒ16およびＲ17はそれぞれ独立して水素、ヒドロカルビル、置換ヒドロカルビルまたは官能基であり、
ただし、
Ｒ8がハロゲンもしくは第一級炭素基である場合、Ｒ12、Ｒ13およびＲ17のゼロ、１もしくは２個はハロゲンもしくは第一級炭素基であり、Ｒ12、Ｒ13およびＲ17の残りは水素であり、または
Ｒ8が第二級炭素基である場合、Ｒ12、Ｒ13およびＲ17のゼロもしくは１個はハロゲン、第一級炭素基もしくは第二級炭素基であり、Ｒ12、Ｒ13およびＲ17の残りは水素であり、または
Ｒ8が第三級炭素基である場合、Ｒ12、Ｒ13およびＲ17のゼロもしくは１個は第三級炭素基であり、Ｒ12、Ｒ13およびＲ17の残りは水素であり、
かつ、さらにただし、互いにビシナルであるＲ8、Ｒ9、Ｒ10、Ｒ11、Ｒ12、Ｒ13、Ｒ14、Ｒ15、Ｒ16およびＲ17の任意の２つが一緒になって環を形成してもよい）である、請求項３に記載の方法。
【請求項７】
Ｒ9、Ｒ10、Ｒ11、Ｒ12、Ｒ14、Ｒ15、Ｒ16およびＲ17がすべて水素であり、かつ、Ｒ13およびＲ8がメチルであり、または
Ｒ9、Ｒ10、Ｒ11、Ｒ12、Ｒ14、Ｒ15、Ｒ16およびＲ17がすべて水素であり、かつ、Ｒ8およびＲ13がエチルであり、または
Ｒ9、Ｒ10、Ｒ11、Ｒ12、Ｒ14、Ｒ15、Ｒ16およびＲ17がすべて水素であり、かつ、Ｒ8およびＲ13がイソプロピルであり、または
Ｒ9、Ｒ10、Ｒ11、Ｒ12、Ｒ14、Ｒ15、Ｒ16およびＲ17がすべて水素であり、かつ、Ｒ8およびＲ13がｎ−プロピルであり、または
Ｒ9、Ｒ10、Ｒ11、Ｒ12、Ｒ14、Ｒ15、Ｒ16およびＲ17がすべて水素であり、かつ、Ｒ8およびＲ13がクロロであり、または
Ｒ9、Ｒ10、Ｒ11、Ｒ12、Ｒ14、Ｒ15、Ｒ16およびＲ17がすべて水素であり、かつ、Ｒ8およびＲ13がトリフルオロメチルである、請求項６に記載の方法。
【請求項８】
１種以上の重合性オレフィンの重合方法であって、
（ａ）２，６−ピリジンジカルボキシアルデヒドビスイミンまたは２，６−ジアシルピリジンビスイミンの鉄錯体を有機溶媒に溶解して溶液を形成する工程と、
（ｂ）前記金属錯体の少なくとも一部が担体上へ吸着されるのに十分な時間、前記溶液をシリカまたはシリカ−アルミナである前記担体に接触させ、それによって担持触媒構成成分を形成する工程と、
（ｃ）重合条件下に、前記担持触媒構成成分を前記１種以上の重合性オレフィンおよび１種以上の活性化剤と接触させる工程とを含み、
ただし、工程（ａ）および（ｂ）の間、実質的に活性化剤が存在しない方法。
【請求項９】
工程（ｂ）が撹拌下に行われる、請求項８に記載の方法。
【請求項１０】
鉄錯体が式ＬＭＸmＹn（式中、Ｌは２，６−ピリジンジカルボキシアルデヒドビスイミンまたは２，６−ジアシルピリジン−ビスイミン配位子であり、Ｍは鉄原子であり、Ｘはモノアニオンであり、Ｙは比較的非配位性のモノアニオンであり、かつ、ｍ＋ｎはＭの酸化状態に等しい）を有する、請求項８に記載の方法。
【請求項１１】
Ｒ1、Ｒ2およびＲ3が水素であり、またはＲ1およびＲ3が水素であり、かつ、Ｒ2がトリフルオロメチルであり、
Ｒ4およびＲ5がそれぞれ独立して水素またはメチルであり、
Ｒ6が
【化７】
2004528446.tif 000005
かつ、Ｒ7が
【化８】
2004528446.tif 000006
（式中、
Ｒ8はＲ12、Ｒ13およびＲ17はそれぞれ独立してヒドロカルビル、置換ヒドロカルビルまたは不活性官能基であり、
Ｒ9、Ｒ10、Ｒ11、Ｒ14，Ｒ15およびＲ16はそれぞれ独立して水素、ヒドロカルビル、置換ヒドロカルビルまたは不活性官能基であり、
かつ、ただし、互いにビシナルであるＲ8、Ｒ9、Ｒ10、Ｒ11、Ｒ12、Ｒ13、Ｒ14、Ｒ15、Ｒ16およびＲ17の任意の２つが一緒になって環を形成してもよい）である、請求項１０に記載の方法。
【請求項１２】
Ｒ1、Ｒ2およびＲ3が水素であり、
Ｒ4およびＲ5が水素またはメチルであり、
Ｒ9、Ｒ11、Ｒ14およびＲ16が水素であり、かつ、Ｒ8、Ｒ10、Ｒ12、Ｒ13、Ｒ15およびＲ17がメチルであり、または
Ｒ9、Ｒ10、Ｒ11、Ｒ14、Ｒ15およびＲ16が水素であり、Ｒ8およびＲ13がクロロであり、かつ、Ｒ12およびＲ17がメチルであり、または
Ｒ9、Ｒ10、Ｒ11、Ｒ14、Ｒ15、Ｒ16およびＲ17が水素であり、かつ、Ｒ8およびＲ13がフェニルであり、または
Ｒ9、Ｒ10、Ｒ11、Ｒ14、Ｒ15、Ｒ16およびＲ17が水素であり、かつ、Ｒ8およびＲ13がｐ−ｔ−ブチルフェニルであり、または
Ｒ9、Ｒ10、Ｒ11、Ｒ14、Ｒ15およびＲ16が水素であり、かつ、Ｒ8、Ｒ12、Ｒ13およびＲ17がフェニルであり、または
Ｒ9、Ｒ10、Ｒ11、Ｒ14、Ｒ15およびＲ16が水素であり、かつ、Ｒ8、Ｒ12、Ｒ13およびＲ17がｐ−ｔ−ブチルフェニルであり、または
Ｒ9、Ｒ10、Ｒ11、Ｒ14、Ｒ15およびＲ16が水素であり、かつ、Ｒ8およびＲ13がフェニルであり、かつ、Ｒ12およびＲ17がハロであり、または
Ｒ9、Ｒ10、Ｒ11、Ｒ14、Ｒ15およびＲ16が水素であり、かつ、Ｒ8およびＲ13がｐ−ｔ−ブチルフェニルであり、かつ、Ｒ12およびＲ17がハロであり、または
Ｒ9、Ｒ10、Ｒ11、Ｒ14、Ｒ15およびＲ16が水素であり、かつ、Ｒ8、Ｒ12、Ｒ13およびＲ17がｉ−プロピルであり、または
Ｒ9、Ｒ10、Ｒ11、Ｒ12、Ｒ14、Ｒ15、Ｒ16およびＲ17が水素であり、かつ、Ｒ8およびＲ13がｔ−ブチルである、請求項１１に記載の方法。
【請求項１３】
Ｒ1、Ｒ2およびＲ3が水素であり、またはＲ1およびＲ3が水素であり、かつ、Ｒ2がトリフルオロメチルであり、
Ｒ4およびＲ5がそれぞれ独立して水素またはメチルであり、
Ｒ6が
【化９】
2004528446.tif 000007
かつ、Ｒ7が
【化１０】
2004528446.tif 000008
（式中、
Ｒ8はハロゲン、第一級炭素基、第二級炭素基または第三級炭素基であり、かつ、
Ｒ9、Ｒ10、Ｒ11、Ｒ14、Ｒ15、Ｒ16およびＲ17はそれぞれ独立して水素、ヒドロカルビル、置換ヒドロカルビルまたは官能基であり、
ただし、
Ｒ8がハロゲンもしくは第一級炭素基である場合、Ｒ12、Ｒ13およびＲ17のゼロ、１もしくは２個はハロゲンもしくは第一級炭素基であり、Ｒ12、Ｒ13およびＲ17の残りは水素であり、または
Ｒ8が第二級炭素基である場合、Ｒ12、Ｒ13およびＲ17のゼロもしくは１個はハロゲン、第一級炭素基もしくは第二級炭素基であり、Ｒ12、Ｒ13およびＲ17の残りは水素であり、または
Ｒ8が第三級炭素基である場合、Ｒ12、Ｒ13およびＲ17のゼロもしくは１個は第三級炭素基であり、Ｒ12、Ｒ13およびＲ17の残りは水素であり、
かつ、さらにただし、互いにビシナルであるＲ8、Ｒ9、Ｒ10、Ｒ11、Ｒ12、Ｒ13、Ｒ14、Ｒ15、Ｒ16およびＲ17の任意の２つが一緒になって環を形成してもよい）である、請求項１０に記載の方法。
【請求項１４】
Ｒ9、Ｒ10、Ｒ11、Ｒ12、Ｒ14、Ｒ15、Ｒ16およびＲ17がすべて水素であり、かつ、Ｒ13およびＲ8がメチルであり、または
Ｒ9、Ｒ10、Ｒ11、Ｒ12、Ｒ14、Ｒ15、Ｒ16およびＲ17がすべて水素であり、かつ、Ｒ8およびＲ13がエチルであり、または
Ｒ9、Ｒ10、Ｒ11、Ｒ12、Ｒ14、Ｒ15、Ｒ16およびＲ17がすべて水素であり、かつ、Ｒ8およびＲ13がイソプロピルであり、または
Ｒ9、Ｒ10、Ｒ11、Ｒ12、Ｒ14、Ｒ15、Ｒ16およびＲ17がすべて水素であり、かつ、Ｒ8およびＲ13がｎ−プロピルであり、または
Ｒ9、Ｒ10、Ｒ11、Ｒ12、Ｒ14、Ｒ15、Ｒ16およびＲ17がすべて水素であり、かつ、Ｒ8およびＲ13がクロロであり、または
Ｒ9、Ｒ10、Ｒ11、Ｒ12、Ｒ14、Ｒ15、Ｒ16およびＲ17がすべて水素であり、かつ、Ｒ8およびＲ13がトリフルオロメチルである、請求項１３に記載の方法。
【手続補正２】
【補正対象書類名】明細書
【補正対象項目名】０１１１
【補正方法】変更
【補正の内容】
【０１１１】
【表１】
2004528446.tif 000009
本発明の好適な実施の態様は次のとおりである。
１．担持重合触媒構成成分の調製方法であって、
（ａ）２，６−ピリジンジカルボキシアルデヒドビスイミンまたは２，６−ジアシルピリジンビスイミンの鉄錯体を溶媒に溶解して溶液を形成する工程と、
（ｂ）前記金属錯体の少なくとも一部が担体上へ吸着されるのに十分な時間、前記溶液を未改質のシリカまたはシリカ−アルミナである前記担体と接触させる工程とを含み、
ただし、工程（ａ）および（ｂ）の間、実質的に活性化剤が存在しない方法。
２．前記溶液および溶媒を前記担体から分離する工程をさらに含み、ただし、前記分離工程の間、実質的に活性化剤が存在しない、上記１に記載の方法。
３．工程（ｂ）が撹拌下に行われる、上記１に記載の方法。
４．遷移金属錯体が式ＬＭＸmＹn（式中、Ｌは２，６−ピリジンジカルボキシアルデヒドビスイミンまたは２，６−ジアシルピリジン−ビスイミン配位子であり、Ｍは鉄原子であり、Ｘはモノアニオンであり、Ｙは比較的非配位性のモノアニオンであり、かつ、ｍ＋ｎはＭの酸化状態に等しい）を有する、上記１に記載の方法。
５．配位子が式（Ｉ）
【化１】
2004528446.tif 000010
（式中、
Ｒ1、Ｒ2、Ｒ3、Ｒ4およびＲ5はそれぞれ独立して水素、ヒドロカルビル、置換ヒドロカルビルまたは不活性官能基であり（ただし、互いにビシナルであるＲ1、Ｒ2およびＲ3の任意の２つが一緒になって環を形成してもよい）、かつ、
Ｒ6およびＲ7はアリール、置換アリールまたは官能基である）
を有する、上記４に記載の方法。
６．Ｒ1、Ｒ2およびＲ3が水素であるか、またはＲ1およびＲ3が水素であり、かつ、Ｒ2がトリフルオロメチルであり、
Ｒ4およびＲ5がそれぞれ独立して水素またはメチルであり、
Ｒ6が
【化２】
2004528446.tif 000011
かつ、Ｒ7が
【化３】
2004528446.tif 000012
（式中、
Ｒ8、Ｒ12、Ｒ13およびＲ17はそれぞれ独立してヒドロカルビル、置換ヒドロカルビルまたは不活性官能基であり、
Ｒ9、Ｒ10、Ｒ11、Ｒ14、Ｒ15およびＲ16はそれぞれ独立して水素、ヒドロカルビル、置換ヒドロカルビルまたは不活性官能基であり、
かつ、ただし、互いにビシナルであるＲ8、Ｒ9、Ｒ10、Ｒ11、Ｒ12、Ｒ13、Ｒ14、Ｒ15、Ｒ16およびＲ17の任意の２つが一緒になって環を形成してもよい）である、上記５に記載の方法。
７．Ｒ1、Ｒ2およびＲ3が水素であり、
Ｒ4およびＲ5が水素またはメチルであり、
Ｒ9、Ｒ11、Ｒ14およびＲ16が水素であり、かつ、Ｒ8、Ｒ10、Ｒ12、Ｒ13、Ｒ15およびＲ17がメチルであり、または
Ｒ9、Ｒ10、Ｒ11、Ｒ14、Ｒ15およびＲ16が水素であり、Ｒ8およびＲ13がクロロであり、かつ、Ｒ12およびＲ17がメチルであり、または
Ｒ9、Ｒ10、Ｒ11、Ｒ14、Ｒ15、Ｒ16およびＲ17が水素であり、かつ、Ｒ8およびＲ13がフェニルであり、または
Ｒ9、Ｒ10、Ｒ11、Ｒ14、Ｒ15、Ｒ16およびＲ17が水素であり、かつ、Ｒ8およびＲ13がｐ−ｔ−ブチルフェニルであり、または
Ｒ9、Ｒ10、Ｒ11、Ｒ14、Ｒ15およびＲ16が水素であり、かつ、Ｒ8、Ｒ12、Ｒ13およびＲ17がフェニルであり、または
Ｒ9、Ｒ10、Ｒ11、Ｒ14、Ｒ15およびＲ16が水素であり、かつ、Ｒ8、Ｒ12、Ｒ13およびＲ17がｐ−ｔ−ブチルフェニルであり、または
Ｒ9、Ｒ10、Ｒ11、Ｒ14、Ｒ15およびＲ16が水素であり、かつ、Ｒ8およびＲ13がフェニルであり、かつ、Ｒ12およびＲ17がハロであり、または
Ｒ9、Ｒ10、Ｒ11、Ｒ14、Ｒ15およびＲ16が水素であり、かつ、Ｒ8およびＲ13がｐ−ｔ−ブチルフェニルであり、かつ、Ｒ12およびＲ17がハロであり、または
Ｒ9、Ｒ10、Ｒ11、Ｒ14、Ｒ15およびＲ16が水素であり、かつ、Ｒ8、Ｒ12、Ｒ13およびＲ17がｉ−プロピルであり、または
Ｒ9、Ｒ10、Ｒ11、Ｒ12、Ｒ14、Ｒ15、Ｒ16およびＲ17が水素であり、かつ、Ｒ8およびＲ13がｔ−ブチルである、上記６に記載の方法。
８．Ｒ1、Ｒ2およびＲ3が水素であり、またはＲ1およびＲ3が水素であり、かつ、Ｒ2がトリフルオロメチルであり、
Ｒ4およびＲ5がそれぞれ独立して水素またはメチルであり、
Ｒ6が
【化４】
2004528446.tif 000013
かつ、Ｒ7が
【化５】
2004528446.tif 000014
（式中、
Ｒ8はハロゲン、第一級炭素基、第二級炭素基または第三級炭素基であり、かつ、
Ｒ9、Ｒ10、Ｒ11、Ｒ14、Ｒ15、Ｒ16およびＲ17はそれぞれ独立して水素、ヒドロカルビル、置換ヒドロカルビルまたは官能基であり、
ただし、
Ｒ8がハロゲンもしくは第一級炭素基である場合、Ｒ12、Ｒ13およびＲ17のゼロ、１もしくは２個はハロゲンもしくは第一級炭素基であり、Ｒ12、Ｒ13およびＲ17の残りは水素であり、または
Ｒ8が第二級炭素基である場合、Ｒ12、Ｒ13およびＲ17のゼロもしくは１個はハロゲン、第一級炭素基もしくは第二級炭素基であり、Ｒ12、Ｒ13およびＲ17の残りは水素であり、または
Ｒ8が第三級炭素基である場合、Ｒ12、Ｒ13およびＲ17のゼロもしくは１個は第三級炭素基であり、Ｒ12、Ｒ13およびＲ17の残りは水素であり、
かつ、さらにただし、互いにビシナルであるＲ8、Ｒ9、Ｒ10、Ｒ11、Ｒ12、Ｒ13、Ｒ14、Ｒ15、Ｒ16およびＲ17の任意の２つが一緒になって環を形成してもよい）である、上記５に記載の方法。
９．Ｒ9、Ｒ10、Ｒ11、Ｒ12、Ｒ14、Ｒ15、Ｒ16およびＲ17がすべて水素であり、かつ、Ｒ13およびＲ8がメチルであり、または
Ｒ9、Ｒ10、Ｒ11、Ｒ12、Ｒ14、Ｒ15、Ｒ16およびＲ17がすべて水素であり、かつ、Ｒ8およびＲ13がエチルであり、または
Ｒ9、Ｒ10、Ｒ11、Ｒ12、Ｒ14、Ｒ15、Ｒ16およびＲ17がすべて水素であり、かつ、Ｒ8およびＲ13がイソプロピルであり、または
Ｒ9、Ｒ10、Ｒ11、Ｒ12、Ｒ14、Ｒ15、Ｒ16およびＲ17がすべて水素であり、かつ、Ｒ8およびＲ13がｎ−プロピルであり、または
Ｒ9、Ｒ10、Ｒ11、Ｒ12、Ｒ14、Ｒ15、Ｒ16およびＲ17がすべて水素であり、かつ、Ｒ8およびＲ13がクロロであり、または
Ｒ9、Ｒ10、Ｒ11、Ｒ12、Ｒ14、Ｒ15、Ｒ16およびＲ17がすべて水素であり、かつ、Ｒ8およびＲ13がトリフルオロメチルである、上記８に記載の方法。
１０．上記１に記載の方法によって得られる、重合触媒構成成分。
１１．１種以上の重合性オレフィンの重合方法であって、
（ａ）２，６−ピリジンジカルボキシアルデヒドビスイミンまたは２，６−ジアシルピリジンビスイミンの鉄錯体を有機溶媒に溶解して溶液を形成する工程と、
（ｂ）前記金属錯体の少なくとも一部が担体上へ吸着されるのに十分な時間、前記溶液をシリカまたはシリカ−アルミナである前記担体に接触させ、それによって担持触媒構成成分を形成する工程と、
（ｃ）重合条件下に、前記担持触媒構成成分を前記１種以上の重合性オレフィンおよび１種以上の活性化剤と接触させる工程とを含み、
ただし、工程（ａ）および（ｂ）の間、実質的に活性化剤が存在しない方法。
１２．前記溶液および溶媒を前記担持触媒構成成分から分離する工程をさらに含み、ただし、前記分離工程の間、実質的に活性化剤が存在しない、上記１１に記載の方法。
１３．工程（ｂ）が撹拌下に行われる、上記１１に記載の方法。
１４．鉄錯体が式ＬＭＸmＹn（式中、Ｌは２，６−ピリジンジカルボキシアルデヒドビスイミンまたは２，６−ジアシルピリジン−ビスイミン配位子であり、Ｍは鉄原子であり、Ｘはモノアニオンであり、Ｙは比較的非配位性のモノアニオンであり、かつ、ｍ＋ｎはＭの酸化状態に等しい）を有する、上記１１に記載の方法。
１５．配位子が式（Ｉ）
【化６】
2004528446.tif 000015
（式中、
Ｒ1、Ｒ2、Ｒ3、Ｒ4およびＲ5はそれぞれ独立して水素、ヒドロカルビル、置換ヒドロカルビルまたは不活性官能基であり（ただし、互いにビシナルであるＲ1、Ｒ2およびＲ3の任意の２つが一緒になって環を形成してもよい）、かつ、
Ｒ6およびＲ7はアリール、置換アリールまたは官能基である）を有する、上記１４に記載の方法。
１６．Ｒ1、Ｒ2およびＲ3が水素であり、またはＲ1およびＲ3が水素であり、かつ、Ｒ2がトリフルオロメチルであり、
Ｒ4およびＲ5がそれぞれ独立して水素またはメチルであり、
Ｒ6が
【化７】
2004528446.tif 000016
かつ、Ｒ7が
【化８】
2004528446.tif 000017
（式中、
Ｒ8はＲ12、Ｒ13およびＲ17はそれぞれ独立してヒドロカルビル、置換ヒドロカルビルまたは不活性官能基であり、
Ｒ9、Ｒ10、Ｒ11、Ｒ14，Ｒ15およびＲ16はそれぞれ独立して水素、ヒドロカルビル、置換ヒドロカルビルまたは不活性官能基であり、
かつ、ただし、互いにビシナルであるＲ8、Ｒ9、Ｒ10、Ｒ11、Ｒ12、Ｒ13、Ｒ14、Ｒ15、Ｒ16およびＲ17の任意の２つが一緒になって環を形成してもよい）である、上記１５に記載の方法。
１７．Ｒ1、Ｒ2およびＲ3が水素であり、
Ｒ4およびＲ5が水素またはメチルであり、
Ｒ9、Ｒ11、Ｒ14およびＲ16が水素であり、かつ、Ｒ8、Ｒ10、Ｒ12、Ｒ13、Ｒ15およびＲ17がメチルであり、または
Ｒ9、Ｒ10、Ｒ11、Ｒ14、Ｒ15およびＲ16が水素であり、Ｒ8およびＲ13がクロロであり、かつ、Ｒ12およびＲ17がメチルであり、または
Ｒ9、Ｒ10、Ｒ11、Ｒ14、Ｒ15、Ｒ16およびＲ17が水素であり、かつ、Ｒ8およびＲ13がフェニルであり、または
Ｒ9、Ｒ10、Ｒ11、Ｒ14、Ｒ15、Ｒ16およびＲ17が水素であり、かつ、Ｒ8およびＲ13がｐ−ｔ−ブチルフェニルであり、または
Ｒ9、Ｒ10、Ｒ11、Ｒ14、Ｒ15およびＲ16が水素であり、かつ、Ｒ8、Ｒ12、Ｒ13およびＲ17がフェニルであり、または
Ｒ9、Ｒ10、Ｒ11、Ｒ14、Ｒ15およびＲ16が水素であり、かつ、Ｒ8、Ｒ12、Ｒ13およびＲ17がｐ−ｔ−ブチルフェニルであり、または
Ｒ9、Ｒ10、Ｒ11、Ｒ14、Ｒ15およびＲ16が水素であり、かつ、Ｒ8およびＲ13がフェニルであり、かつ、Ｒ12およびＲ17がハロであり、または
Ｒ9、Ｒ10、Ｒ11、Ｒ14、Ｒ15およびＲ16が水素であり、かつ、Ｒ8およびＲ13がｐ−ｔ−ブチルフェニルであり、かつ、Ｒ12およびＲ17がハロであり、または
Ｒ9、Ｒ10、Ｒ11、Ｒ14、Ｒ15およびＲ16が水素であり、かつ、Ｒ8、Ｒ12、Ｒ13およびＲ17がｉ−プロピルであり、または
Ｒ9、Ｒ10、Ｒ11、Ｒ12、Ｒ14、Ｒ15、Ｒ16およびＲ17が水素であり、かつ、Ｒ8およびＲ13がｔ−ブチルである、上記１６に記載の方法。
１８．Ｒ1、Ｒ2およびＲ3が水素であり、またはＲ1およびＲ3が水素であり、かつ、Ｒ2がトリフルオロメチルであり、
Ｒ4およびＲ5がそれぞれ独立して水素またはメチルであり、
Ｒ6が
【化９】
2004528446.tif 000018
かつ、Ｒ7が
【化１０】
2004528446.tif 000019
（式中、
Ｒ8はハロゲン、第一級炭素基、第二級炭素基または第三級炭素基であり、かつ、
Ｒ9、Ｒ10、Ｒ11、Ｒ14、Ｒ15、Ｒ16およびＲ17はそれぞれ独立して水素、ヒドロカルビル、置換ヒドロカルビルまたは官能基であり、
ただし、
Ｒ8がハロゲンもしくは第一級炭素基である場合、Ｒ12、Ｒ13およびＲ17のゼロ、１もしくは２個はハロゲンもしくは第一級炭素基であり、Ｒ12、Ｒ13およびＲ17の残りは水素であり、または
Ｒ8が第二級炭素基である場合、Ｒ12、Ｒ13およびＲ17のゼロもしくは１個はハロゲン、第一級炭素基もしくは第二級炭素基であり、Ｒ12、Ｒ13およびＲ17の残りは水素であり、または
Ｒ8が第三級炭素基である場合、Ｒ12、Ｒ13およびＲ17のゼロもしくは１個は第三級炭素基であり、Ｒ12、Ｒ13およびＲ17の残りは水素であり、
かつ、さらにただし、互いにビシナルであるＲ8、Ｒ9、Ｒ10、Ｒ11、Ｒ12、Ｒ13、Ｒ14、Ｒ15、Ｒ16およびＲ17の任意の２つが一緒になって環を形成してもよい）である、上記１５に記載の方法。
１９．Ｒ9、Ｒ10、Ｒ11、Ｒ12、Ｒ14、Ｒ15、Ｒ16およびＲ17がすべて水素であり、かつ、Ｒ13およびＲ8がメチルであり、または
Ｒ9、Ｒ10、Ｒ11、Ｒ12、Ｒ14、Ｒ15、Ｒ16およびＲ17がすべて水素であり、かつ、Ｒ8およびＲ13がエチルであり、または
Ｒ9、Ｒ10、Ｒ11、Ｒ12、Ｒ14、Ｒ15、Ｒ16およびＲ17がすべて水素であり、かつ、Ｒ8およびＲ13がイソプロピルであり、または
Ｒ9、Ｒ10、Ｒ11、Ｒ12、Ｒ14、Ｒ15、Ｒ16およびＲ17がすべて水素であり、かつ、Ｒ8およびＲ13がｎ−プロピルであり、または
Ｒ9、Ｒ10、Ｒ11、Ｒ12、Ｒ14、Ｒ15、Ｒ16およびＲ17がすべて水素であり、かつ、Ｒ8およびＲ13がクロロであり、または
Ｒ9、Ｒ10、Ｒ11、Ｒ12、Ｒ14、Ｒ15、Ｒ16およびＲ17がすべて水素であり、かつ、Ｒ8およびＲ13がトリフルオロメチルである、上記１８に記載の方法。